(57)【要約】      （修正有）【課題】硬く、軽いラミネート材の製造方法を提供する。【解決手段】テクスチャ加工を施され、隆起した複数の尖端構造部を有する、少なくとも１つのラミナを、平らな軟らかいラミナに押し付けて、軟らかいラミナ内に複数の尖端構造部を埋め込む。尖端構造部は、複数の歯のセット付きのナイフ・エレメントを用いて、シート材の表面を抉って形成した溝から隆起している。尖端構造部は、軟らかいラミナを貫通していてもよく、簡単に外れてしまうことを妨げるために、突き出た先端部は、曲げられ、または、クリンチされていてもよい。軟らかいラミナを挟んで、貫通させ、もう一方と共にクリンチされるように、同様のテクスチャ加工を施されたラミナを２つ用いてもよい。この方法により、軽く、且つ、硬いラミネートを製造することができる。【選択図】図１
2018047706.tif 000002
【特許請求の範囲】
【請求項１】
ラミネート・シートの連続的な製造方法であって、
第１の連続するロールから第１の金属製シートを供給するステップ（ａ）と、前記第１の金属製シートは、第１の複数のピアシング構造部でテクスチャ加工を施された第１の面を有しており、前記第１の複数のピアシング構造部のそれぞれは、第１の先端部を有しており、
コア材の連続するロールから前記コア材を供給するステップ（ｂ）と、前記コア材は、前記第１の複数のピアシング構造部によってピアシング可能な材料からなり、
前記第１の金属製シートよりも軟らかくなるように、前記コア材を加熱するステップ（ｃ）と、
前記ステップ（ｃ）の後、前記テクスチャ加工を施された第１の面を、前記コア材と接触させるステップ（ｄ）と、
前記ステップ（ｄ）の後、前記第１の金属製シートと前記コア材を押し付け合い、前記第１の金属製シートと前記コア材の間に隙間を残して、前記第１の複数のピアシング構造部を前記コア材に部分的に貫通させるステップ（ｅ）と、
前記ステップ（ｅ）の後、前記コア材を冷却し、前記コア材を硬化するステップ（ｆ）と、
前記ステップ（ｆ）の後、前記第１の金属製シートと前記コア材を押し付け合い、前記第１の複数のピアシング構造部を前記コア材に完全に貫通させ、前記第１の金属製シートと前記コア材を接触させるステップ（ｇ）と、
前記ステップ（ｇ）の後、少なくともいくつかの前記第１の先端部を曲げ、前記第１の金属製シートと前記コア材をロックさせるステップ（ｈ）と、
を含むことを特徴とするラミネート・シートの連続的な製造方法。
【請求項２】
前記ステップ（ａ）の前に、前記第１の金属製シートから、前記第１の複数のピアシング構造部を抉り起こすことをさらに含む請求項１に記載のラミネート・シートの連続的な製造方法。
【請求項３】
第２の連続するロールから第２の金属製シートを供給するステップ（ｉ）と、前記第２の金属製シートは、第２の複数のピアシング構造部でテクスチャ加工を施された第２の面を有しており、前記第２のピアシング構造部のそれぞれは、第２の先端部を有しており、
前記第１の金属製シートと前記第２の金属製シートが前記コア材を挟むように、前記テクスチャ加工を施された第２の面を前記コア材と接触させるステップ（ｊ）と、
前記ステップ（ｅ）と同時に、前記第２の金属製シートと前記コア材を押し付け合い、前記第２の金属製シートと前記コア材の間に隙間を残して、前記第２の複数のピアシング構造部を前記コア材に部分的に貫通させるステップ（ｋ）と、
前記ステップ（ｇ）と同時に、前記第２の金属製シートと前記コア材を押し付け合い、前記第２の複数のピアシング構造部を前記コア材に完全に貫通させ、前記第２の金属製シートと前記コア材を接触させるステップ（ｌ）と、
をさらに含む請求項１に記載のラミネート・シートの連続的な製造方法。
【請求項４】
前記ステップ（ｈ）の後、前記ラミネート・シートを巻取リールに巻き取ることをさらに含む請求項１に記載のラミネート・シートの連続的な製造方法。
【請求項５】
前記ステップ（ｅ）は、前記第１の金属製シート及び前記コア材を圧力ロールの間に供給することを含む請求項１に記載のラミネート・シートの連続的な製造方法。
【請求項６】
前記ステップ（ｇ）及び前記ステップ（ｈ）は、前記第１の金属製シートと前記コア材を圧力ロールの間に供給することを含む請求項１に記載のラミネート・シートの連続的な製造方法。
【請求項７】
前記ステップ（ｇ）は、前記コア材から前記第１の先端部が突き出るように、前記第１の複数のピアシング構造部を前記コア材に貫通させることを含む請求項１に記載のラミネート・シートの連続的な製造方法。
【請求項８】
前記第１の金属製シートを加熱することをさらに含む請求項１に記載のラミネート・シートの連続的な製造方法。
【請求項９】
ラミネート・シートの連続的な製造方法であって、
第１の連続するロールから第１の金属製シートを供給するステップ（ａ）と、前記第１の金属製シートは、第１の複数のピアシング構造部でテクスチャ加工を施された第１の面を有しており、前記第１の複数のピアシング構造部のそれぞれは、第１の先端部を有しており、
第２の連続するロールからコア材を供給するステップ（ｂ）と、前記コア材は、前記第１の金属製シートよりも軟らかいものであり、
前記第１の金属製シートの前記テクスチャ加工を施された第１の面を前記コア材に隣接する位置に移動するステップ（ｃ）と、
前記第１の金属製シートと前記コア材を押し付け合い、前記第１の金属製シートと前記コア材の間に隙間を残して、前記第１の金属製シートの前記第１の複数のピアシング構造部を前記コア材に部分的に貫通させるように、第１のセットの圧力ロールの間に前記第１の金属製シートと前記コア材を連続的に供給するステップ（ｄ）と、
前記ステップ（ｄ）の後に、前記第１の金属製シートと前記コア材を押し付け合い、前記第１の複数のピアシング構造部を前記コア材に完全に貫通させ、前記第１の金属製シートと前記コア材を接触させ、前記第１の金属製シートと前記コア材を固定し、ラミネート・シートを形成するように、第２のセットの圧力ロールの間に前記第１の金属製シートと前記コア材を連続的に供給するステップ（ｅ）と、
前記ラミネート・シートを巻取リールに巻き取るステップ（ｆ）と、
を含むことを特徴とするラミネート・シートの連続的な製造方法。
【請求項１０】
前記ステップ（ａ）の前に、前記第１の金属製シートから、前記第１の複数のピアシング構造部を抉り起こすことをさらに含む請求項９に記載のラミネート・シートの連続的な製造方法。
【請求項１１】
前記ステップ（ｆ）の前に、前記第１の金属製シートの少なくともいくつかの前記第１の先端部を曲げ、前記第１の金属製シートと前記コア材をロックさせるステップ（ｇ）をさらに含む請求項９に記載のラミネート・シートの連続的な製造方法。
【請求項１２】
前記ステップ（ｇ）は、前記第１の先端部を前記コア材に貫通させ、前記圧力ローラのうちの１つと接触させ、前記圧力ローラのうちの１つと接触することで、前記第１の先端部を曲げる請求項１１に記載のラミネート・シートの連続的な製造方法。
【請求項１３】
第２の金属製シートを供給するステップ（ｇ）と、前記第２の金属製シートは、第２の複数のピアシング構造部でテクスチャ加工を施された第２の面を有しており、前記第２のピアシング構造部のそれぞれは、第２の先端部を有しており、
前記ステップ（ｃ）と同時に、前記第１の金属製シートと前記第２の金属製シートが前記コア材を挟むように、前記テクスチャ加工を施された第２の面を前記コア材と接触させるステップ（ｆ）と、
前記ステップ（ｄ）と同時に、前記第２の金属製シートと前記コア材を押し付け合い、前記第２の金属製シートと前記コア材の間に隙間を残して、前記第２の複数のピアシング構造部を前記コア材に部分的に貫通させるように、前記第１のセットの圧力ロールの間に前記第２の金属製シートを連続的に供給するステップ（ｇ）と、
前記ステップ（ｅ）と同時に、前記第２の金属製シートと前記コア材を押し付け合い、前記第２の複数のピアシング構造部を前記コア材に完全に貫通させ、前記第２の金属製シートと前記コア材を接触させるように、前記第２のセットの圧力ロールの間に前記第２の金属製シートを連続的に供給するステップ（ｈ）と、
をさらに含む請求項９に記載のラミネート・シートの連続的な製造方法。
【請求項１４】
前記第１の金属製シート及び前記コア材のうち、少なくともいずれか１つを加熱することをさらに含む請求項９に記載のラミネート・シートの連続的な製造方法。
【発明の詳細な説明】
【技術分野】
【０００１】
本発明は、ラミネート材（laminated materials）に関するものであり、さらに具体的には、ラミナ（lamina）または複数のプライ（plies）を積層し、改良した構造材料（improved structural material）を製造する積層方法に関するものである。
【発明の概要】
【発明が解決しようとする課題】
【０００２】
よりよい製品を製造するために、軽く、硬く、安価な構造材料（structural materials）で、好ましくは３つの質の全てを備えた構造材料の要求が高まっている。
【課題を解決するための手段】
【０００３】
ラミネートは、少なくとも１つの硬いラミナ（harder lamina）（層[layer]）に、少なくとも１つの軟らかいラミナ（softer lamina）を組み合わせて作製されている。１つの実施の形態では、２つの外側の（outer）硬いラミナを用いて、軟らかいコア（core）または中央ラミナ（centre lamina）を挟んで（サンドイッチして）いる。（複数の）硬いラミナは、スチールのような、延性のある材料（ductile material）からなることが好ましい。硬いラミナのそれぞれは、少なくとも一方の面が、テクスチャ加工を施されており（textured）、表面から、無数の（myriad）、尖った、爪状の、ピアシング構造部（piercing structures）が隆起している。テクスチャ加工を施されたラミナは、せん孔（perforated）されていないことが好ましい。コアまたは中央ラミナは、シート状のプラスチックのような、軟らかい、ピアシング可能な材料であることが好ましい。テクスチャ加工を施された１以上のラミナは、尖端構造部によってピアシングされ、また、好ましくは、ピアシング構造部の尖った先端部が貫通するように、少なくとも１つのピアシング可能なラミナに対して押し付けられている。ピアシング構造部の尖った先端部は、互いに対して共にクリンチされ（co-clinched）、３つのラミナをロックする。
【０００４】
本発明の第１の実施の形態では、ラミネート・シート（laminate sheet）の製造方法を提供する。比較的硬い第１の材料（first relatively hard material）からなり、表面にテクスチャ加工を施され、隆起した、また、概ね尖った複数の尖端構造部を有するシートの少なくとも１つの面を用意する。それから、第１の材料のテクスチャ加工を施された少なくとも１つの面を、軟らかい第２の材料（second softer material）の面と接触するように移動する。そして、複数の尖端構造部の少なくともいくつかを第２の材料に入り込ませ、ラミネート・シートを形成するように第１の材料の面と第２の材料の面とを押し付け合う（forced together）。
【０００５】
様々な材料を用いることができる。好ましい１つの実施の形態では、第１の材料は、ブリネル硬さ（Brinell hardness）が約８０より高く、第２の材料は、ブリネル硬さが約３０より低い。第１の材料は、金属（例：スチール）であることが好ましい。第２の材料は、プラスチック（plastic）、樹脂（resin）、ポリマ（polymer）、発泡材（foam）、ゴム（rubber）、木材（wood）、または、ハイブリッド材（hybrid material）であることが好ましい。
【０００６】
１つの実施の形態では、第２の材料は、硬化可能な材料（curable material）であり、この場合には、"押し付け合う"ステップ（"forcing" step）は、部分的に硬化した状態にある第２の材料を第１の材料に取り付け、その後、第２の材料を硬化することを許容することを含む。
【０００７】
複数のロールの間にラミネート・シート（または、その一部）を通すことで、第１の材料及び第２の材料を押し付け合う。押し付け合うステップは、複数の尖端構造部の少なくとも先端部を第２の材料に貫通させ、第２の材料の他方の面に複数の先端部を突き出させることが好ましい。例えば、ローラー（roller）を複数の先端部の上で転がし、複数の先端部を変形したり、第１の材料からなる別のシート（第２のシート）を介して複数の先端部を押し下げて、第２の材料の他方の面から突き出た複数の先端部を変形して、複数の先端部を第２の材料の他方の面の上に対して向ける、他方の面上に向ける、または、第２の材料内に向けてもよい（direct them over or onto or into）。必ずしも必要はないが、複数の先端部は、相互作用を生じてもよい（interact with each other）（実施の形態によっては、接触によって相互に変形したり、相互に係合している）。
【０００８】
製造方法は、第１の材料及び第２の材料同士を押し付け合う前に、さらに、第１の材料及び第２の材料のいずれか一方または両方を加熱することを含んでもよい。複数の材料は、加熱状態（heated state）で少なくとも一部を組み合わせ、その後、組み合わせた材料を冷却してもよい。軟らかい状態で第２の材料を第１の材料と部分的に組み合わせる前に、軟らかい状態になるように第２の材料を加熱し、ラミネート・シートを形成するように材料同士をさらに押し付け合う前に、第２の材料を冷却して少なくとも一部を硬化することを許容してもよい。
【０００９】
複数の尖端構造部は、フック形状（hooked shape）であってもよい。構造部は、予めフック形状に曲げられていてもよい。
【００１０】
第２の実施の形態によれば、ラミネート・シートの連続的な製造方法を提供する。比較的硬い第１の材料からなり、表面にテクスチャ加工を施され、隆起した、また、概ね尖った複数の尖端構造部を有するシート状の供給品（supply）を、連続するロール（continuous roll）から用意する。第１の材料のテクスチャ加工を施された少なくとも１つの面を、軟らかい第２の材料の面と接触するように移動する。それから、複数の尖端構造部の少なくともいくつかを第２の材料に入り込ませ、ラミネート・シートを形成するように第１の材料の面と第２の材料の面とを押し付け合う。
【００１１】
第２の材料は、第１の材料に連続的に供給され、２つの材料は、それぞれの材料の供給装置（feeds）の下流（downstream）で押し付け合わされることが好ましい。第２の材料は、第１の材料に連続的に転がりながら送り出される（rolled onto）ことが好ましい。第１の材料も、第２の材料を適用する前に、切断されていることが好ましい（または、積層のために、［例えば、マガジン（magazine）から］予め切断されたピースが、連続的に供給されてもよい）。代わりに、押し付け合うステップの後に、さらに、ラミネート・シートを所定の長さ（lengths）に切断してもよい。
【００１２】
前述の製造方法によって製造されたラミネート・シートも提供する。
【００１３】
第３の実施の形態によれば、ラミネート・シートを提供する。表面にテクスチャ加工を施され、隆起した、また、概ね尖った複数の尖端構造部を有する比較的硬い第１の材料を、軟らかい第２の材料と組み合わせている。複数の尖端構造部の少なくともいくつかは、第２の材料内に向かって突き出ている。
【００１４】
複数の尖端構造部の少なくともいくつかは、第２の材料内を延びて、完全に突き出ていてもよい。複数の尖端構造部の先端部の少なくともいくつかは、第１の材料と第２の材料とを相互に保持するように、第２の材料の上に向かって曲げられている、第２の材料上に向かって曲げられている、または、第２の材料内に向かって曲げられていてもよい（turned over, onto or into the second material）。
【００１５】
第４の実施の形態によれば、多層構造のラミネート・シート（multi-layer laminate sheet）を提供する。少なくとも１つの両面シート（dual sided sheet）が、ラミネートのコアを形成する。両面シートは、比較的硬い第１の材料からなり、２つの面にテクスチャ加工を施されている。表面のテクスチャは、隆起した、また、概ね尖った複数の尖端構造部を有している。第２の材料からなる複数の外側層（outer layers）は、両面シートの両面に配置されており、第２の材料は、第１の材料の複数の尖端構造部の少なくともいくつかが、第２の材料内に向かって突き出るように、第１の材料と組み合わされている。
【００１６】
多層構造のラミネート・シートは、外側層のそれぞれの外側に配置された、片面シートである複数の境界層（boundary layers）をさらに備えている。複数の境界層のそれぞれは、一方の面に隆起した、また、概ね尖った複数の尖端構造部を有している（反対側の面は、平面[plain]である）。表面の構造部は、対応する外側層の少なくとも一部内に向かって延びるように配置されている。（この一般構造[general structure]を用いて、より複雑なラミネートを提供してもよいのはもちろんである。一般構造とは、第１の境界層と、それぞれの両側が軟らかい材料で囲まれた、両面にテクスチャ加工を施された１以上のシートを有するコアと、第２の境界層とである。）
１つの変形例では、外側層の少なくとも１つは、複数の尖端構造部にアクセスできる少なくとも１つの凹部（recess）を有している。他の変形例では、外側層の少なくとも１つは、複数の尖端構造部にアクセスできる少なくとも１つの比較的薄い領域（relatively thinner area）を有している。
【図面の簡単な説明】
【００１７】
【図１】３つの供給コイル（supply coils）から、連続的に、ロックされた（locked）ラミネート・シートを製造する製造方法を示す図である。外側の２つのラミナは、複数のピアシング構造部を有しており、中央のラミナは、軟らかく、ピアシング可能な材料からなる。３つのラミナは、複数の圧力ロール（pressure rolls）によって、互いに対して力を加えられ、ロックされている。複数のピアシング構造部は、複数の圧力ロールによって、対向する外側のラミナにクリンチする。材料の硬さやそのピアシング性（pierceability）を変えるために使用できるヒーター及び／またはクーラーを示してある。
【図２】２セットの圧力ローラーを使用する場合（例：常温下においてコアのラミナが硬すぎてピアシングできない場合、または、貫通するのに厚すぎる場合）の実施の形態を示す図である。第１のローラーは、積層を開始し、第２のローラーは、ラミナ同士を完全に結合させる。
【図３】複数のピアシング構造部を有するテクスチャ加工を施された薄板シート材の詳細を示す図である。ピアシング構造部は、横断面形状（cross-section）の端部が尖った先細形（tapered）であり、面を装着する（populating）ようになっている。
【図３ａ】フック状の構造体を使用した変形（variation）の詳細（例：セメントや樹脂のような軟らかいコア材に埋め込む場合）を示す図である。
【図３ｂ】どのようにしてピアシング構造部を曲げて、返しを有する（barbed）フックを形成するかを示す図である。
【図４】ピアシング構造部が隣接するラミナを貫通し、先端部が表面から出ている同じ実施の形態を示す図である。
【図５】製造工程において、軟らかいコア・ラミナを貫通し、先端部がクリンチされたピアシング構造部を有する２つのラミナを示す図である。
【図６】両側にテクスチャ加工が施されたピアシング構造部を有するラミナを示す図である。
【図７】５層を積層した他の実施の形態を示す図である。外側の２つのラミナは片側にテクスチャ加工が施されており、中央のラミナは両面にテクスチャ加工が施されており、テクスチャ加工が施された３つの面の全ては、隣接するラミナを貫通し、ピアシング構造部の先端部はクリンチされている。
【図８】ピアシング可能なラミナの表面上で、先端部を順次丸めて、最終的なクリンチ状態にするクリンチ処理の詳細を示す図である。
【図９】貫通するには厚すぎる、加熱して軟らかくなったコア・ラミナに大部分が埋め込まれた、１つのピアシング構造部の詳細を示す図である。
【図１０】冷却によりコア・ラミナを再硬化し、更に力を加えることで積層が完了した同じ実施の形態を示す図である。力を加えることで、ピアシング構造部がわずかに更に入り込み、このことにより、ピアシング構造部の周りに圧縮された領域（region of compression）が形成され、ピアシング構造部が保持されることになる。
【図１１】コア材が、両側にテクスチャ加工が施された、ピアシング構造部を有する硬いラミナであり、外側のラミナが、ピアシング可能であり、硬いコア材に対して押し付けられている、他の実施の形態を示す図である。
【図１２】パンチ（punch）のためにラミナに溝部（recess）を設けることにより、厚すぎるラミナに尖端構造部をクリンチさせる方法を示す図である。
【図１３】テクスチャ加工を施された材料の一部（short portions）を誇張して（exaggerated）示した図である。右側の図では、材料はまっすぐであり、複数のピアシング構造部はそれぞれに対して実質的に平行に、且つ、面に対して直角になっている。左側の図は、先端部を相互に近づけると、先端部が非平行になる、または、先端部が集束する（convergent）ことを示すために、曲げられた材料の同じ部分を示している。複数のピアシング構造部が硬いラミナに入り込むと、先端部がその位置に固定され、相互に対して動けなくなる。このことにより、ラミネートに高い剛性（stiffness）を与える。
【発明を実施するための形態】
【００１８】
下記では、「クリンチ（"clinch"（clinching, clinchable, clinched））」の語は、２以上の層を貫通し、そこから延びる、露出したピンまたは爪の先端部を曲げる行為を意味している。クリンチは、木造建築業界（wood construction trade）では一般的な手法である。クリンチは、金属加工（metal work）におけるリベット打ち（riveting）や、留め具を変形させて簡単に取り外せないようにする他の方法と類似するものである。クリンチすることの目的は、結合させて積層した２つの層の間の結合（cohesion）をより強くすることである。
【００１９】
「（複数の）尖端構造部（"pointed structure" or "pointed structures"）」の語は、材料の表面に隆起した（埋め込み、または、ピアシングのための）、任意の爪状、若しくは、ピン状の構造部（またはフック、若しくは、返しを有する構造部）を表す総括的な用語として使用している。「ピアシング構造部（Piercing structure）」は、構造部が、積層工程において、軟らかい材料を貫通するように構成された例の１つである。
【００２０】
本発明では、尖端構造部（例：ピアシング構造部）は、硬いラミナの表面から隆起している。尖端構造部は、隣接する軟らかいラミナに入り込み、尖端構造部の長さが、軟らかいラミナの厚みよりも長い場合には、突き出ることが好ましい。突き出た先端部を曲げたり、クリンチすることで、本発明の「ロックされたラミネート（locked-laminate）」を作製することができる。このように貫通させてクリンチすることで、結果物であるラミネートに予期せぬ利点である、並外れた剛性（extraordinary stiffness）を与えることができる。
【００２１】
図１は、連続するロックされたラミネート材を製造方法を示している。コイル１は、ポリエチレンのような、軟らかいピアシング可能な材料である、第１のラミナ１ａを供給する。これが、コア・ラミナになる。コイル２及び２ａは、硬い材料からなる、外側の第２のラミナ３ｂ、及び、外側の第３のラミナ３ｃを供給する。第２及び第３のラミナのそれぞれは、一方の側３ａがテクスチャ加工を施されており、複数のピアシング構造部２０を有している。３つのラミナの層は、圧力ロール４，４ａの間に供給される。外側の２つのラミナ３ｂ，３ｃのピアシング構造部は、ロール４，４ａによる圧力によってコア・ラミナ１ａを貫通し、反対側の外側のラミナによってクリンチされ、連続して３つのラミナが相互にロックされる。その後、ロックされたラミネートからなる個々のシート６に切断されてもよい。代わりに、ラミネート５は、図示しない巻取リールに巻き取ったバルク材として集められてもよい。したがって、この場合には、製造方法は、coil-to-coilとなる。バルク材は、さらに切断したり、特定の用途（現場で好きな大きさに切断できる用途[cut-to-measure applications]を含む）のために成形してもよい。
【００２２】
ロール４，４ａは、材料の"サンドイッチ"の全幅にわたって圧力を与えてもよく、また、局所的な領域（例：端部）にのみ圧力を与えてもよい。
【００２３】
ラミナ１ａが硬すぎて容易にピアシングできない場合、及び／または、厚すぎて複数のピアシング構造部２０が完全に貫通できない場合、材料を軟らかくするために、ヒーター１０を使用してもよい。この場合は、切断してラミネート・シート６にする前に、ラミネートのストリップ（strip）５を冷却するためにクーラー１１を使用してもよい。
【００２４】
他の実施の形態では、図２に示すように、例えばポリカーボネート（polycarbonate）のような硬いシート状のコア・ラミナ１ｂに、上記のように外側のテクスチャ加工を施されたラミナの間を通して、同様に積層してもよい。相違点は、部分的にピアシングすることを可能にするためにヒーター１０を用いて、第１のローラー４ｃ，４ｄを通過した後に、各ラミナの間に、ピアシング構造部の高さの約５％ほどの、小さな隙間（contact gap）をあけることである。それからクーラー１１でラミナ１ａを再硬化させ、その後、第２のローラー４，４ａがピアシングを完了させて、十分に接触させる。この方法により、ピアシング構造部は、硬すぎる（too-stiff）、または、厚すぎる（too-thick）コア・ラミナ内の短い距離を移動するように力を加えられ、各ピアシング構造部の周りに相当な圧縮されたテンションの領域（region of considerable compressive tension）が形成され、このことにより、予想以上の保持力が生まれる。ピアシング構造部は、もともと横断面形状が先細形であるため、二次的なテーパー嵌合による保持（secondary taper-fit retention）が得られ（これは、機械分野ではよく知られている）、さらに保持力を強くすることができる。このことにより、幅広い用途に適した非常に硬い低コストのラミネートを得ることができる。シートを、短いラミネート・シート６ａに切断してもよい。
【００２５】
図３は、外側の硬いラミナ３ｂ，３ｃのテクスチャ加工を施された側３ａと、平坦な側３を示している。ラミナ３ｂ，３ｃは、スチールとスチールの組み合わせ（steel-steel）や、スチールとアルミニウム（steel-aluminum）の組み合わせのように、それぞれ同種の材料であってもよく、異種の材料であってもい。ピアシング構造部２０は、ピアシング可能な尖った先端部２０ａを有している。図４では、先端部２０ａはラミナ１ａを貫通し、ラミナ１ａを越えて延び出ている。図３ａは、構造部はフックの形状を有していてもよいことを示している。例えば、複数のフックは、外側のテクスチャ加工を施されたラミナを用意する初期の工程でもともと形成しておいてもよい（例えば、カナダで２０１２年５月２９日に出願された、同じ出願人による同時係属の特許出願「テクスチャ加工を施されたバルクシート材」（カナダ特許出願No.TBA[未公表]）に開示された方法、または、カナダ特許No.1,330,521；1,337,622;若しくは2,127,339のいずれかに開示された方法を用いてもよい。本明細書の一部を構成するものとして、公報の内容を援用する）。代わりに、より直立した（例：爪状）構造部を予め曲げて、よりフック状の構造部にしてもよい。このように予め曲げる加工は、ローラーや平らなプラテン（platen）の間のプレス装置（press arrangement）を使用して、細い先端部を曲げてフックにすればよい。フックの形状は、流動性を有するタイプのコア材料にテクスチャ加工を施された面３ａを係合させまたは取り付ける手段となり、その後、コア材料は、複数のフックを包み込んで固める。例えば、このようにアレンジすれば、テクスチャ加工を施された面３ａを、塗布された（applied）、硬化されていない（non-cured）、または、硬くない（non-solid）材料（例えば、セメント、樹脂、溶かしたポリマ、接着剤など）に固定するのに使用することができる。この場合、クリンチするために、コアを貫通する必要がないため、厚いコア材１ａを使用することもできる。
【００２６】
図３ｂは、どのようにして構造部の先端部２０ａをさらに成形して、または、曲げて、逆向きのフック（retroverted hooks）または返し２０ｂを形成するかを示している。このような返しは、布地や軟らかいラミナの係合のために、また、加熱したラミナに押し入れて使用することができる。返しの形状によって、外れてしまうことを防ぐことができることはよく知られており、このことにより、本発明の積層方法にさらなるロック動作（locking action）を付加する。
【００２７】
図５の例では、外側の２つの硬いラミナの構造部がコア・ラミナ１ａを貫通しており、先端部は、対向する外側のラミナに対する圧力によってクリンチされている。このことにより、本発明のロックされたラミネートが作製されている。図６は、テクスチャ加工を施されて両側に複数のピアシング構造部を有する硬いラミナ３を示している。このラミナは、例えば、図７に示す、外側の２つの軟らかいラミナの間のコアとなる。図７は、コア・ラミナとして、両側にテクスチャ加工を施された、同じラミナを示している。コア・ラミナは、両側に、軟らかい、ピアシング可能なラミナと、さらに外側に、テクスチャ加工を施された硬いラミナを有している。これにより、いっしょにクリンチすることができ、５層のラミネートを作製することができる。
【００２８】
図８は、第３の硬い面（例：アンビル[anvil]）によってプレスされ、ローラーの間を通過する間に先端部２０ａがクリンチされて、完全にクリンチされた先端部２０ｂになる工程を明確に示するために、２つのラミナのみを示している。図８は、どのようにして先端部を戻してラミナ内に刺し入れるか（２０ｃ）、及び、リベット打ちと同種の効果を得るために先端部を潰しているか（２０ｄ）についての例も示している。
【００２９】
図９及び図１０は、事前に軟らかくなるように処理されたラミナ１ｃに、その間に小さな隙間３０を残して、ほぼ完全に係合しているラミナ３ａの１つのピアシング構造部の詳細を示している。第２のプレスを施されると、硬化処理を施された（post-hardened）（ラミナ１ｃを冷却して通常の硬さに戻した）ラミナ１ｄは、さらにある距離だけピアシングされ、隙間が無くなり、構造部全体に‘圧縮されたテンションのエンベロープ（compressive tension envelope）’４０が作り出される。本積層方法において、全ての構造体に同じことが行われることはもちろんである。
【００３０】
図１１は、ローリング積層方法（rolling lamination process）を、外側に軟らかいラミナ１ａを有する、両側にテクスチャ加工を施された硬いラミナ３ａのコアに適用した場合を示している。外側のラミナ１ａは、同じ材料及び厚みでもよく、異なる材料及び厚みでもよい。
【００３１】
図１２は、ラミネートが厚すぎて先端部が突き出ることを妨げる場合にクリンチをする２つの異なる方法を示している。フランジ部（flange）１ａ’は薄い端部（thinner edge portion）を備えている。ピアシング構造部は、この端部を通して現れ、クリンチされる。同様に、厚いラミナ１ｅの凹部（recess）または窪み（cavity）４１を通じて、先端部にアクセスすることができ、先端部はクリンチされる。凹部４１または薄い端部にクリンチをするための工具（例：小型のローラーまたはプラテン）を押し付けることで、露出した複数のピアシング構造部を局所的にクリンチすることができる。この方法では、ラミネートの特定の領域がクリンチされており、他の領域はクリンチされていない。
【００３２】
図１３は、それぞれに対して実質的に平行に、且つ、ラミナの表面に対して直角に配置された、複数のピアシング構造部を有する硬いラミナ３の一部を示している。複数のピアシング構造部は、誇張して表現してある。同部分を曲げると、ピアシング構造部の先端部は、それぞれ固有の（intrinsic）、また、そこから突出する、テクスチャ加工を施されたラミナに対して直角を維持するため、先端部は、いっしょに動く、または、少なくとも少しは集束する（converge）。図示した部分が上述のロックされたラミネート材料の一部であった場合には、複数の先端部は所定の位置に固定されており、集束することが妨げられ、同様に、各ピアシング構造部が曲げに対する抵抗力を与えるため、曲げに対する強い抵抗力が与えられる。この方法により、比較的硬くないラミナから、非常に優れた硬いラミネートを作製することができる。先端部をクリンチすると、引き離す力または剥がす力に対する抵抗力がラミネートに与えられ、この力によって、強度を更に相当上げることができる。
【００３３】
上述のロックされたラミネート材は、曲げ、絞り（drawing）、パンチ等、異なる既知の製造方法（fabrication methods）で形成されてもよい。この製造方法は、ラミネートを加熱し、構造部の先端部５０ａが軟らかくされたラミナ内を動き、新たな角度関係になることを許容し（図１３）、ラミナを冷却して通常の硬さに戻すことでその位置にロックし、形成されたラミネート・シートに望ましい硬さを戻すことで効果を向上させることができる。
【００３４】
上述の説明は、３またはそれ以上のプライのラミネートに関するものであるが、１つの硬い（テクスチャ加工を施された）材料と、１つの軟らかい（ピアシング可能な）材料を使用して、（適切な改良をした）上記と同じローラー装置を使用して、材料同士を"ロックして"、単純な２つのプライのラミネートを作製してもよいのはもちろんである。
【００３５】
上述の記載は、本発明の特定の好ましい実施の形態を示すものに過ぎない。本発明は、上述の例に限定されるものではない。つまり、当業者であれば、上述の本発明の教えを使用及び実行するために、変更及び変化させることが可能である、または将来的に可能である、ということが理解できるであろうということである。請求の範囲は、上述の実施の形態によって制限されるべきものではなく、明細書全体と矛盾のない、最も広い合目的的解釈（purposive construction）をすべきである。
【図１】
2018047706.tif 000003
【図２】
2018047706.tif 000004
【図３】
2018047706.tif 000005
【図３ａ】
2018047706.tif 000006
【図３ｂ】
2018047706.tif 000007
【図４】
2018047706.tif 000008
【図５】
2018047706.tif 000009
【図６】
2018047706.tif 000010
【図７】
2018047706.tif 000011
【図８】
2018047706.tif 000012
【図９】
2018047706.tif 000013
【図１０】
2018047706.tif 000014
【図１１】
2018047706.tif 000015
【図１２】
2018047706.tif 000016
【図１３】
2018047706.tif 000017